СЫРЬЕВАЯ СМЕСЬ ДЛЯ ИЗГОТОВЛЕНИЯ КЕРАМЗИТА
CRUDE MIXTURE FOR MAKING EXPANDED CLAY

Изобретение относится к составам сырьевых смесей для изготовления керамзита, который может быть использован в промышленности строительных материалов.
Известна сырьевая смесь для производства керамзита, содержащая, мас.%: глинистое сырье 97,5-98,5; барда винно-коньячного производства 1,5-2,5 [1].
Задачей изобретения является повышение прочности керамзита, полученного из сырьевой смеси.
Технический результат достигается тем, что сырьевая смесь для изготовления керамзита, содержащая глинистое сырье и барду винно-коньячного производства, в качестве глинистого сырья содержит глину монтмориллонитовую и дополнительно - кианит при следующем соотношении компонентов, мас.%: глина монтмориллонитовая 72,5-93,5; барда винно-коньячного производства 1,5-2,5; кианит 5,0-25,0.
В таблице приведены составы сырьевой смеси для изготовления керамзита.
Таблица
Компоненты
Состав, мас.%:
1
2
3
Глина монтмориллонитовая
93,5
83,0
72,5
Барда винно-коньячного производства
1,5
2,0
2,5
Кианит
5,0
15,0
25,0
Прочность при сжатии, МПа
3-4
2-3
2-3
2
3
В составе сырьевой смеси используют глины монтмориллонитовые, включающие Al-монтмориллонит и Fe-монтмориллонит (нонтронит); барду винно-коньячного производства в виде осадка, образующегося в результате отфильтровывания напитков, после брожения; кианит - минерал из класса силикатов (Ai·SiO).
Кианит и глину размалывают до порошкообразного состояния. Компоненты дозируют в требуемых количествах и смешивают.Из полученной смеси (влажность 19-25%) формуют гранулы размером 20-40 мм, которые сушат и обжигают при температуре 1000-1100°C.
Источники информации
1. SU 116492, C04B 14/10,1985.